(57)【要約】      （修正有）【課題】遮熱性、断熱性、遮熱および断熱性が高い複合体の提供。【解決手段】塗装遮熱材３と塗装素形材２と塗装断熱材４を有する複合体１であって、塗装遮熱材３と塗装素形材２の間に有機樹脂層６が存在するとともに、塗装素形材２と塗装断熱材４の間に有機樹脂層６が存在し、塗装遮熱材３と塗装素形材２においては少なくともどちらか一方の表面に有機樹脂層６を有してあり、塗装素形材２と塗装断熱材４においては少なくともどちらか一方の表面に有機樹脂層６を有している熱制御性を有する複合体１。【選択図】図１
2019136974.tif 000002
【特許請求の範囲】
【請求項１】
塗装遮熱材と塗装素形材を有する複合体であって、塗装遮熱材と塗装素形材の少なくともどちらか一方の表面に有機樹脂層を有している熱制御性を有する複合体。
【請求項２】
塗装断熱材と塗装素形材を有する複合体であって、塗装断熱材と塗装素形材の少なくともどちらか一方の表面に有機樹脂層を有している熱制御性を有する複合体。
【請求項３】
塗装遮熱材と塗装素形材と塗装断熱材を有する複合体であって、塗装遮熱材と塗装素形材の間に有機樹脂層が存在するとともに、塗装素形材と塗装断熱材の間に有機樹脂層が存在し、塗装遮熱材と塗装素形材においては少なくともどちらか一方の表面に有機樹脂層を有してあり、塗装素形材と塗装断熱材においては少なくともどちらか一方の表面に有機樹脂層を有している熱制御性を有する複合体。
【請求項４】
塗装遮熱材とホットメルトフィルムと塗装素形材を有する複合体であって、塗装遮熱材と塗装素形材のすくなともどちらか一方の表面に有機樹脂層を有しており、ホットメルトフィルムが前記有機樹脂層に融着していることを特徴とする熱制御性を有する複合体。
【請求項５】
塗装断熱材とホットメルトフィルムと塗装素形材を有する複合体であって、塗装断熱材と塗装素形材の少なくともどちらか一方の表面に有機樹脂層を有しており、ホットメルトフィルムが前記有機樹脂層に融着していることを特徴とする熱制御性を有する複合体。
【請求項６】
塗装遮熱材と塗装素形材と塗装断熱材のそれぞれの間の、少なくとも何れか１箇所の間にホットメルトフィルムを有する複合体であって、塗装遮熱材と塗装素形材においては少なくともどちらか一方の表面に有機樹脂層を有してあり、塗装素形材と塗装断熱材においては少なくともどちらか一方の表面に有機樹脂層を有していて、ホットメルトフィルムが有機樹脂層に融着していることを特徴とする熱制御性を有する複合体。
【請求項７】
有機樹脂層が酸変性ポリプロピレンを含むことを特徴とする請求項１〜６のいずれかに記載の熱制御性を有する複合体。
【請求項８】
有機樹脂層がポリカーボネートユニット含有ポリウレタン樹脂を含むことを特徴とする請求項１〜６のいずれかに記載の熱制御性を有する複合体。
【請求項９】
塗装素形材は鉄鋼材料または非鉄金属または熱硬化性プラスチックである請求項１〜６のいずれかに記載の熱制御性を有する複合体。
【請求項１０】
塗装遮熱材と塗装素形材と塗装断熱材の少なくとも何れか１体が加工された形状であることを特徴とする請求項１〜６のいずれかに記載の熱制御性を有する複合体。
【請求項１１】
塗装遮熱材と塗装素形材と塗装断熱材の少なくとも何れか１体が平板形状であることを特徴とする請求項１〜６のいずれかに記載の熱制御性を有する複合体。
【発明の詳細な説明】
【技術分野】
【０００１】
本発明は、スマートフォンやタブレットなどの情報端末機器や自動車用コントロールユニットなど電子機器の部品や建築部材や自動車などの輸送機器の車体部品に使用される有機樹脂層を複合体の素材間に有する熱制御性に優れた複合体に関するものである。
【背景技術】
【０００２】
スマートフォンやタブレットなどの情報端末機器は、携帯用機器として広く使用されるようになり、軽量化とともに情報処理能力の向上が求められるようになってきた。特に情報処理能力の向上は、インターネットの普及により増大している情報、いわゆるビッグデータを取り扱うようになってから、急速に求められている。これに対応して、ＣＰＵやバッテリーの能力向上が図られているが、これらが安定して稼動するには情報端末機器の外部から伝わる熱をどのようにコントロールするか、つまりは、機器自体を大型化せずに遮熱性をいかに持たせるかが課題となっている。  
【０００３】
また、自動車分野においても、環境負荷物質低減の観点から様々な部品が電動化にされつつあり、それらをコントロールする部品も増加してきた。この部品は、通常、コントロールユニットと言われているが、ＣＰＵによる計算機能を有しており情報端末機器と同じように自動車の電動化に伴って処理する情報量が増えているため、安定して稼動させるには外部から伝わる熱のコントロールが課題となっている。特に自動車用コントロールユニットの場合は、自動車の安定走行を行うために熱による誤作動を防止しなければならず、遮熱性能をどのように設けるかが課題となっている。
【０００４】
一方で、建築物の壁や屋根などの建築部材においては、環境保護の観点で室内の熱の外部との流出入を抑制する性能が求められている。特に夏季は、室内の冷房による適温確保のために、外部からの熱の遮熱と室内の断熱の両方の機能が必要である。また、輸送機器の車体部品においても、建築部材と同様の性能が求められている。特に自動車にルーフ部品は、夏季において車内の冷房による適温確保のために車外からの熱の遮熱と室内の断熱が必要である。
【０００５】
上記の問題のうち、情報端末機器や自動車用コントロールユニットに関しては内部の部品を内包するケースに遮熱性能を持たせる方法が用いられている。また、断熱の場合は、建築部材や車体部品に樹脂製の断熱材を接合する方法が用いられている。
【０００６】
このような遮熱性能を実現するために、特許文献１に銅やアルミニウムの遮熱材をケース本体に接着剤で接合する方法が提案されている。しかし、この方法では、接着剤を塗布する工程を加えなければならないという問題がある。また、特許文献２では、保温用樹脂を接着剤で金属板に接合する方法が提案されており、この方法も接着剤を塗布する工程を加えなければならないという問題がある。
【先行技術文献】
【特許文献】
【０００７】
【特許文献１】特開２０１５−１３８８２５号公報
【特許文献２】特開２０１５−０３４３７２号公報
【発明の概要】
【発明が解決しようとする課題】
【０００８】
本発明は、従来方法の問題を解消して建築部材や電子部品、車体部品に対して適用できる、遮熱性能や断熱性能、遮熱および断熱性能を持つ複合体を実現している。
【課題を解決するための手段】
【０００９】
本発明の内容は以下の通りである。
（１）塗装遮熱材と塗装素形材を有する複合体であって、塗装遮熱材と塗装素形材の少なくともどちらか一方の表面に有機樹脂層を有している熱制御性を有する複合体。
（２）塗装断熱材と塗装素形材を有する複合体であって、塗装断熱材と塗装素形材の少なくともどちらか一方の表面に有機樹脂層を有している熱制御性を有する複合体。
（３）塗装遮熱材と塗装素形材と塗装断熱材を有する複合体であって、塗装遮熱材と塗装素形材の間に有機樹脂層が存在するとともに、塗装素形材と塗装断熱材の間に有機樹脂層が存在し、塗装遮熱材と塗装素形材においては少なくともどちらか一方の表面に有機樹脂層を有してあり、塗装素形材と塗装断熱材においては少なくともどちらか一方の表面に有機樹脂層を有している熱制御性を有する複合体。
（４）塗装遮熱材とホットメルトフィルムと塗装素形材を有する複合体であって、塗装遮熱材と塗装素形材のすくなともどちらか一方の表面に有機樹脂層を有しており、ホットメルトフィルムが前記有機樹脂層に融着していることを特徴とする熱制御性を有する複合体。
（５）塗装断熱材とホットメルトフィルムと塗装素形材を有する複合体であって、塗装断熱材と塗装素形材の少なくともどちらか一方の表面に有機樹脂層を有しており、ホットメルトフィルムが前記有機樹脂層に融着していることを特徴とする熱制御性を有する複合体。
（６）塗装遮熱材と塗装素形材と塗装断熱材のそれぞれの間の、少なくとも何れか１箇所の間にホットメルトフィルムを有する複合体であって、塗装遮熱材と塗装素形材においては少なくともどちらか一方の表面に有機樹脂層を有してあり、塗装素形材と塗装断熱材においては少なくともどちらか一方の表面に有機樹脂層を有していて、ホットメルトフィルムが有機樹脂層に融着していることを特徴とする熱制御性を有する複合体。
（７）前記の有機樹脂層が酸変性ポリプロピレンを含むことを特徴とする熱制御性を有する複合体。
（８）前記の有機樹脂層がポリカーボネートユニット含有ポリウレタン樹脂を含むことを特徴とする熱制御性を有する複合体。
（９）前記の塗装素形材は鉄鋼材料または非鉄金属または熱硬化性プラスチックである熱制御性を有する複合体。
（１０）前記の塗装遮熱材と塗装素形材と塗装断熱材の少なくとも何れか１体が加工された形状であることを特徴とする熱制御性を有する複合体。
（１１）前記の塗装遮熱材と塗装素形材と塗装断熱材の少なくとも何れか１体が平板形状であることを特徴とする熱制御性を有する複合体。
【発明の効果】
【００１０】
本発明によれば、塗装遮熱材や塗装素形材、塗装断熱材の複合体を構成する素材（以下、複合体構成素材と記す）が様々な種類であっても、密着性に優れた遮熱性能や断熱性能、遮熱および断熱性能といった熱制御性を有する複合体が提供される。
【図面の簡単な説明】
【００１１】
【図１】本発明の複合体の一例に係る断面図である。
【図２】本発明の複合体のその他の例に係る断面図である。
【発明を実施するための形態】
【００１２】
１．複合体
本発明の複合体は、一方面あるいは両面に有機樹脂層を形成した塗装素形材や塗装遮熱材、塗装断熱材を互いの樹脂層とで接合している。
【００１３】
図１は、本発明の複合体の一例である。複合体１は、図１に示したように、塗装素形材２、塗装遮熱材３、塗装断熱材４を有する。図１の複合体１は一例であり、塗装素形材２と塗装遮熱材３、塗装素形材２と塗装断熱材４の組合せであっても良い。塗装素形材２は、素形材５と有機樹脂層６を有する。塗装遮熱材３と塗装断熱材４は、各々、遮熱材７と有機樹脂層６、断熱材８と有機樹脂層６を有し、構造としては二層構造であっても、混合した構造であっても良い。図１には、二層構造を示している。
【００１４】
図２は、本発明の複合体のその他の例である。複合体１は、図２に示したように、塗装素形材２、塗装遮熱材３、塗装断熱材４を有し、各々の複合体構成素材間のホットメルトフィルム９を挿入して、各素材の有機樹脂層６と融着している。図２の複合体１は一例であり、塗装素形材２と塗装遮熱材３とホットメルトフィルム９、塗装素形材２と塗装断熱材４とホットメルトフィルム９の組合せであっても良い。
【００１５】
２．塗装素形材
本発明の塗装素形材２は、素形材５と有機樹脂層６を含む。有機樹脂層６は、素形材５の表面に形成されている。また、塗装素形材２の形状は、特に限定されず、平板や絞り形状などの加工形状でも良い。素形材５表面への有機樹脂層６の被覆方法も、特に限定されず、ロールコート法やカーテンフロー法、スピンコート法、スプレー法、浸漬引き上げ法などを適用できる。
【００１６】
素形材５の材質は、特に限定されない。例えば、亜鉛めっき鋼板、Ｚｎ−Ａｌ合金めっき鋼板、Ｚｎ−Ａｌ−Ｍｇ合金めっき鋼板、Ｚｎ−Ａｌ−Ｍｇ−Ｓｉ合金めっき鋼板、アルミニウムめっき鋼板、ステンレス鋼板、特殊鋼などの鉄鋼材料やアルミニウム合金や銅合金、マグネシウム合金、チタンなどの非鉄金属材料、熱硬化性プラスチックが含まれる。
【００１７】
３．有機樹脂層
有機樹脂層６は、有機樹脂を含有する層であり、複合体構成素材どうしの密着性を向上させる。有機樹脂層６は、素形材５の表面に形成されている。
【００１８】
有機樹脂層６の有機樹脂の種類は、素形材５と水素結合する官能基（水素結合性官能基）を有し、ホットメルトフィルム９に対する融着性を有するものであれば、特に限定されない。前記の水素結合性官能基の例には、カルボキシル基およびアミノ基が含まれる。水素接合性官能基を有し、ホットメルトフィルム９との融着性も有する樹脂としては、酸変性ポリプロピレン系樹脂やポリカーボネートユニット含有ポリウレタン樹脂があり、これらは特に融着性が高い。また、その他にポリエチレン系樹脂、ポリプロピレン系樹脂、ポリスチレン系樹脂などが含まれる。これらの樹脂は、単独で使用しても良いし、２種以上を組み合わせて使用しても良い。
【００１９】
４．塗装遮熱材
塗装遮熱材３は、前述のように遮熱材７と有機樹脂層６を有しており、板状だけでなく絞り形状などの加工形状としても良い。有機樹脂層６は、塗装素形材２の有機樹脂層６と同じである。また、遮熱材７としては、特に限定されず、銅やアルミニウムなどが使用できる。また、構造としては、遮熱材７の表面に塗装素形材２と同じ方法で有機樹脂層６を形成しても良いし、有機樹脂層６内に遮熱材７を粒子状などにして混合しても良い。
【００２０】
５．塗装断熱材
塗装断熱材４は、前述のように断熱材８と有機樹脂層６を有しており、板状だけでなく絞り形状などの加工形状としても良い。有機樹脂層６は、塗装素形材２の有機樹脂層６と同じである。また、断熱材８としては、特に限定されず、フェノール樹脂やエポキシ樹脂などが使用できる。また、構造としては、断熱材８の表面に塗装素形材２と同じ方法で有機樹脂層６を形成しても良いし、有機樹脂層６内に断熱材８を粒子状などにして混合しても良い。
【００２１】
６．ホットメルトフィルム
ホットメルトフィルム９の種類は、熱可塑性樹脂組成物の延伸または押出し成形などの既存方法で作製され、加熱により溶融して種々の部材と接合力を発現する成分で構成されるフィルムまたはシート状のものであれば、特に限定されない。例えば、ポリウレタン系、ポリエステル系、ポリオレフィン系などが適用できる。
【実施例】
【００２２】
１．塗装素形材の作製
（１）素形材
素形材４として、片面当りのめっき付着量が４５ｇ／ｍ２の溶融Ｚｎ−６質量％Ａｌ−３質量％Ｍｇ合金めっき鋼板を使用した。このめっき鋼板の基材は、冷間圧延鋼板（ＳＰＣＣ）である。また、この素形材４の寸法は、幅２００ｍｍ、長さ２００ｍｍ、板厚０．８ｍｍである。
【００２３】
（２）有機樹脂塗料の調製
有機樹脂のエマルジョン、ポリエチレンワックスおよび架橋剤を水に添加して不揮発成分が２０質量％の有機樹脂塗料を調製した。有機樹脂のエマルジョンには、ウレタン系樹脂のエマルジョン、ポリプロピレン系樹脂のエマルジョン（アデカボンタイターＨＵＸ−３８６：株式会社ＡＤＥＫＡ）を用いた。ウレタン系樹脂のエマルジョンには、市販のポリカーボネートユニットを含有するポリウレタン樹脂のエマルジョンを用いた。ポリプロピレン系樹脂のエマルジョンには、市販の酸変性ポリプロピレン樹脂エマルジョン（ハードレンＮＺ−１００５：東洋紡株式会社）を用いた。
【００２４】
（３）有機樹脂層の形成
前記の素形材４を液温４０℃、ｐＨ１２のアルカリ脱脂水溶液（ＳＤ−２７０：日本ペイント株式会社）に１分間浸漬して、表面を脱脂した。次いで、脱脂した素形材４の表面に上記（２）で調製した有機樹脂塗料をロールコーターで塗布し、到達温度が１５０℃となるように熱風乾燥機で乾燥させて、有機樹脂層６を形成した。有機樹脂層６の付着量は、有機樹脂塗料の種類に係わらず約１．２ｇ／ｍ２であった。こうして、塗装素形材２を得た。
【００２５】
２．塗装遮熱材
塗装遮熱材３としては、遮熱材７の表面に有機樹脂層６を被覆した構造とした。遮熱材７としては、板厚が０．１ｍｍで、幅２００ｍｍ、長さ２００ｍｍのアルミニウム材を用いた。有機樹脂層６の有機樹脂種類と被覆方法は、上記の「１．（２）」および「１．（３）」と同じである。
【００２６】
３．塗装断熱材
塗装断熱材４としては、断熱材８の表面に有機樹脂層６を被覆した構造とした。断熱材８としては、板厚が３ｍｍで、幅２００ｍｍ、長さ２００ｍｍのエポキシ樹脂を用いた。有機樹脂層６の有機樹脂種類と被覆方法は、上記の「１．（２）」および「１．（３）」と同じである。
【００２７】
４．ホットメルトフィルムの種類
ホットメルトフィルム９としては、ポリウレタン系で厚さが７０μｍ、融点が１１０℃のＳＨＭ１０７−ＰＵＲ（シーダム株式会社）と、ポリプロピレン系で厚さが４０μｍ、融点が１３９℃のアドマーＱＥ０６０（三井化学東セロ株式会社）を用いた。
【００２８】
４．複合体構成素材の接合方法
上記の「２．」および「３．」の塗装遮熱材３と塗装断熱材４を、上記「１．」の塗装素形材２の各面に重ね合せ、加熱した金型で加圧して接合した。熱融着条件は、加圧力が１ＭＰａ、温度が１５０℃、加熱後の金型保持時間が５秒である。また、上下の金型寸法は、幅２５０ｍｍ、長さ２５０ｍｍ、高さ２０ｍｍの矩形状である。ホットメルトフィルム９を挿入した複合体１の場合も、熱融着条件は前記と同じである。
【００２９】
５．遮熱性および断熱性の評価方法
表１に上記の「１．」〜「４．」で作製した複合体１を示す。比較例としては、塗装遮熱材３や塗装断熱材４を接合していない塗装素形材２のみとした。遮熱性および断熱性の評価は、各複合体１の一方面側からヒーターで加熱し、加熱表面が８０℃となった際の、他方面の表面温度を測定した。つまり、塗装遮熱材３側から加熱した場合は遮熱性を、塗装断熱材４側から加熱した場合は断熱性を評価した。測定した他方面の表面温度が、７０℃以上は「×」で不合格、７０℃未満は「○」で合格とした。
【００３０】
上記「５．」で評価した放熱性の結果も表１に示した。本発明の複合体１は、何れも十分な遮熱性や断熱性を示して合格であったが、比較例は不合格であった。
【００３１】
【表１】
2019136974.tif 000003
【産業上の利用可能性】
【００３２】
本発明の複合体は、優れた遮熱性や断熱性を有していることから、情報端末機器や自動車用コントロールユニットなど電子機器の部品や建築部材、輸送機器の車体部品に好適である。
【符号の説明】
【００３３】
１・・・複合体
２・・・塗装素形材
３・・・塗装遮熱材
４・・・塗装断熱材
５・・・素形材
６・・・有機樹脂層
７・・・遮熱材
８・・・断熱材
９・・・ホットメルトフィルム
【図１】
2019136974.tif 000004
【図２】
2019136974.tif 000005